Brevet FR2963158A1 — publié le 20120127

PROCEDE D'ASSEMBLAGE PAR COLLAGE DIRECT ENTRE DEUX ELEMENTS COMPRENANT DES PORTIONS DE CUIVRE ET DE MATERIAUX DIELECTRIQUES DESCRIPTION DOMAINE TECHNIQUE ET ART ANTÉRIEUR La présente invention se rapporte à un procédé d'assemblage de deux éléments par collage direct entre deux surfaces comportant à la fois des portions en cuivre et des portions en matériau diélectrique, ce procédé est notamment utilisable dans la réalisation de dispositifs microélectroniques et nanoélectroniques. L'intégration en trois dimensions dans les dispositifs microélectroniques et nanoélectroniques permet de réduire la taille des dispositifs, de réduire leur consommation électrique, d'augmenter les vitesses de transmission, les performances, la fréquence de fonctionnement... Une intégration en trois dimensions comporte notamment les étapes de collage avec alignement des plots de connexion, d'amincissement et d'interconnexion verticale à travers l'empilement. On utilise la technologie TSV (Through Silicon Via) qui consiste à réaliser des via de connexion à travers le silicium. Cependant pour obtenir une densité d'interconnexion élevée et pour simplifier la technologie, il est préférable d'assembler les 2 éléments, et en particulier les connexions par un collage métal-métal directement. Le cuivre est un des métaux particulièrement utilisés pour réaliser des plots de connexion. Il existe différentes méthodes pour réaliser un collage direct cuivre-cuivre : par thermocompression ou sous ultravide, les surfaces ayant été activées au moyen d'un plasma argon. Ces méthodes permettent d'obtenir de bons résultats, cependant elles nécessitent soit un ultravide pour la préparation des surfaces, soit une température élevée pour réaliser le collage, soit de travailler sous une atmosphère particulière. L'application d'une pression peut endommager les dispositifs microélectroniques et nanoélectroniques. Les surfaces à assembler peuvent être composées de portions de cuivre séparées par des portions de matériau diélectrique ou de portions de cuivre délimitées au sein d'une surface de matériau semi-conducteur par des zones diélectriques d'isolation électrique. Lors de la mise en contact des plots de cuivre, les faces libres des plots de cuivre d'une surface sont alignées avec les faces libres des plots de cuivre de l'autre surface. Or cet alignement n'est généralement pas parfait, une partie de la surface des plots peut se trouver alors en contact avec le matériau diélectrique. Or ce contact peut provoquer une diffusion du cuivre d'une surface dans le matériau diélectrique de l'autre surface, ce qui peut être 3 problématique pour les transistors des dispositifs microélectroniques et nanoélectroniques et générer des courants de fuite rédhibitoires. C'est par conséquent un but de la présente invention d'offrir un nouveau procédé de réalisation d'une structure comportant des surfaces mixtes en regard, comportant du cuivre et d'autres matériaux, par exemple des matériaux diélectriques, dans laquelle la diffusion du cuivre dans les autres matériaux de la face en regard assemblée est limitée, voire empêchée. EXPOSÉ DE L'INVENTION Le but précédemment énoncé est atteint par un procédé de collage direct, lors duquel, préalablement à la mise en contact des éléments à coller, on effectue un polissage des surfaces à mettre en contact de sorte à atteindre une très faible rugosité, et on réalise sur les zones de cuivre une barrière de diffusion auto-alignée électriquement conductrice. On peut effectuer préalablement à la mise en contact une réactivation des surfaces, par exemple par plasma. En d'autres termes, on réalise des assemblages d'éléments comportant des portions de cuivre munies de barrières de diffusion auto-alignées par collage direct. Ces barrières ne gène ni le collage, ni le niveau de conduction électrique au niveau des zones de cuivre en regard assemblées. Dans un mode avantageux, la rugosité des surfaces au niveau des zones venant au contact lors de 4 la mise en contact des surfaces en vue de leur collage est de préférence inférieure à 1 nm RMS, et de manière encore préférée inférieure à 0,5 nm RMS. Une telle valeur de rugosité peut être obtenue par polissage mécano-chimique. L'épaisseur de la barrière de diffusion auto-alignée déposée sur le cuivre peut être au plus égale à la profondeur des cuvettes, appelées "dishing", formées à la surface des portions de cuivre lors du polissage; leur profondeur est par exemple de l'ordre de 20 nm. En variante, la barrière de diffusion auto-alignée peut former une surépaisseur par apport au reste de la surface. La présente invention a alors pour objet un procédé d'assemblage par collage direct d'un premier et d'un deuxième élément munis chacun d'une surface comportant des portions de cuivre séparées par au moins un matériau diélectrique, ledit procédé comportant : A) au moins une étape de polissage desdites surfaces des premier et deuxième éléments de sorte que les surfaces à assembler soient compatibles avec un assemblage par collage, en termes de rugosité et d'hydrophilie, B) une étape de formation d'une deuxième barrière de diffusion sélectivement sur les portions de cuivre des premier et deuxième éléments de sorte que la surface de la deuxième barrière de diffusion des premier et deuxième éléments affleure ladite surface avec un écart inférieur à 5 nanomètres, et C) une étape de mise en contact des deux surfaces de sorte que les portions de cuivre d'une surface recouvrent au moins en partie les portions de cuivre de l'autre surface formant des zones de recouvrement, et de sorte qu'un collage direct soit obtenu entre les surfaces. 5 De préférence, l'étape A) comporte : a) au moins une étape de polissage des surfaces de sorte à obtenir une rugosité inférieure à 1 nm RMS, et des surfaces hydrophiles, b) au moins une étape de nettoyage des dites surfaces afin de supprimer la présence de particules dues au polissage et la majeure partie des inhibiteurs de corrosion. Avantageusement l'étape C) comprend préalablement à la mise en contact des surfaces, une étape de réactivation des surfaces de sorte qu'elles présentent un caractère hydrophile. La réactivation des surfaces est obtenue préférentiellement par plasma, par exemple plasma He/H2 ou N2/H2 ou O2/H2. De manière avantageuse, la mise en contact de l'étape C) a lieu à température ambiante et à pression atmosphérique. Dans un exemple de réalisation, le collage direct de l'étape C) entre les portions de cuivre au niveau des zones de recouvrement a lieu à température ambiante et à pression atmosphérique. Dans un autre exemple de réalisation, le collage direct au niveau des zones de recouvrement entre les portions de cuivre est obtenu après traitement thermique. 6 Dans un exemple de réalisation, l'étape B) comporte les étapes : b1) nettoyage des surfaces des éléments et un retrait de l'oxyde natif de cuivre, b2) dépôt d'un catalyseur sur la surfaces, par exemple du palladium, réagissant avec le cuivre, b3) croissance électrolytique de la deuxième barrière de diffusion sur une épaisseur donnée. Le matériau de la deuxième barrière de diffusion peut alors être un alliage ternaire à base de cobalt. Dans un autre exemple de réalisation, l'étape B) comporte les étapes : b1') nettoyage des surfaces des éléments et un retrait de l'oxyde natif de cuivre, b2') croissance de ladite deuxième barrière de diffusion sur les portions de cuivre au moyen d'une solution auto-activée. Partant d'éléments comportant un substrat, une couche de matériau diélectrique déposée sur le substrat, ladite couche en matériau diélectrique étant munie de gravures, une couche de cuivre recouvrant la couche en matériau diélectrique et remplissant les 25 gravures de la couche en matériau diélectrique, l'étape A) de polissage peut comporter les sous étapes suivantes . a1) polissage mécano-chimique de la couche de cuivre de chaque élément avec une solution chimique 30 aplanissante jusqu'à obtention d'une surface de cuivre sensiblement plane, 10 15 20 7 a2) polissage mécano-chimique de la couche de cuivre restante avec une solution chimique non aplanissante sélective jusqu'à retrait total du cuivre sur la couche en matériau diélectrique en dehors de gravures. Selon une autre caractéristique, dans le cas où les éléments comportent une première barrière de diffusion entre la couche en matériau diélectrique et la couche de cuivre, lors de l'étape a2), le polissage de la couche de cuivre peut avoir lieu jusqu'à sa disparition sur la première barrière de diffusion en dehors des gravures. Selon une autre caractéristique, le cuivre peut par exemple être en retrait de la surface du matériau diélectrique. La croissance de la deuxième barrière de diffusion peut par exemple être est stoppée lorsque son épaisseur est au plus égale à la distance entre la surface de la couche en matériau diélectrique et la surface de cuivre en retrait. BRÈVE DESCRIPTION DES DESSINS La présente invention sera mieux comprise à l'aide de la description qui va suivre et des dessins en annexes sur lesquels : - les figures 1A à 1D sont des représentations schématiques de différentes étapes d'un exemple de procédé de collage selon la présente invention ; - les figures 2A et 2B sont des représentations schématiques de l'étape de polissage ; 8 - les figures 3A à 3D sont des représentations schématiques d'un exemple de dépôt de barrières de diffusion auto-alignées ; - la figure 4 est une vue en coupe d'une 5 variante d'assemblage obtenu selon le procédé de la présente invention. EXPOSÉ DÉTAILLÉ DE MODES DE RÉALISATION PARTICULIERS Le procédé selon la présente invention consiste à réaliser un collage direct par exemple entre 10 deux surfaces comprenant des portions de cuivre et des portions de matériau diélectrique, par exemple du SiO2. En variante, il est possible, que l'une au moins des surfaces comprenne des portions de cuivre délimitées par des portions de matériau diélectrique au sein de 15 portions d'un troisième matériau, par exemple un matériau semi-conducteur. L'assemblage de deux éléments dont les surfaces à mettre en contact n'ont pas la même structure ne sort pas du cadre de la présente 20 invention. Le collage direct, parfois appelé collage moléculaire, est compris comme la mise en contact de deux surfaces sensiblement planes au cours de laquelle ces deux surfaces sensiblement planes adhèrent l'une à 25 l'autre sans ajout de matière adhésive. Dans la description qui va suivre, le procédé selon la présente invention sera décrit dans le cadre du collage de deux éléments destinés aux réalisations de dispositifs microélectroniques ou 30 nanoélectroniques, plus particulièrement pour réaliser 9 la connexion de plots de connexion en cuivre, mais le procédé selon la présente invention s'applique au collage de portions de cuivre qui ne sont pas nécessairement des plots de connexion. Il peut s'agir par exemple de nias traversants comme cela est schématisé sur la figure 4. En outre, le procédé selon l'invention peut être mis en oeuvre dans tous les domaines dans lesquels on souhaite assembler des surfaces mixtes comportant du cuivre tout en évitant une diffusion non souhaitée du cuivre. Sur la figure 1D, on peut voir représenté schématiquement un premier I et un deuxième II élément assemblés par le procédé selon la présente invention. Le premier élément I comporte un substrat 2, par exemple en silicium, une couche de matériau diélectrique 4, par exemple en SiO2, des plots en cuivre 6 dans des zones gravées du matériau diélectrique 4, une première barrière de diffusion 8 entre la couche de matériau diélectrique 4 et les plots en cuivre 6 et une couche 10 sur chacun des plots 6 formant une deuxième barrière de diffusion du cuivre. La première barrière de diffusion 8 est par exemple en TiN ou plus généralement en un métal dans lequel la diffusion du cuivre est faible et qui présente une bonne adhérence sur le diélectrique sur lequel il est déposé. Le platine ou le tungstène par exemple peut être utilisé comme barrière de diffusion. Il peut s'agir également d'un empilement de plusieurs couches, par exemple Ti/TiN ou Ta/TaN. Le matériau diélectrique est avantageusement du SiO2 mais il pourrait s'agir plus 10 généralement d'un oxyde ou d'un nitrure, tel que du SiOCH, SiN ou SiCN par exemple, ou d'un polymère. Le deuxième élément II, qui est représenté sur la figure 1D est similaire. Il comporte également des plots en cuivre 106 dans une couche en matériau diélectrique 104, les plots 106 étant recouverts d'une deuxième barrière de diffusion du cuivre 110. Une première barrière de diffusion 108 est également présente entre les plots 106 et la couche en matériau diélectrique 104. En variante, comme cela est représenté sur la figure 4, les éléments I" et/ou II" pourraient comporter des plots 206 traversant l'intégralité du substrat 202 formant des nias traversants (TSV . "Through Silicon Via" en anglais), en étant isolés électriquement de ce substrat par une zone diélectrique 204 entourant les plots 206. Une première barrière de diffusion 208 pourrait être prévue de la même façon entre le plot 206 et cette zone diélectrique 204. Une deuxième barrière de diffusion 210 est également déposée sur les plots 206. Les deuxièmes barrières de diffusion 10, 110 sont dites auto-alignées, c'est-à-dire qu'elles sont précisément alignées avec les zones de cuivre d'intérêt sans qu'il soit nécessaire de se préoccuper de cet alignement. L'alignement est obtenu du fait même du mode de dépôt choisi pour ces barrières, à savoir une croissance sélective de ces barrières sur le cuivre. Les barrières de diffusion 8, 108 sont, quant à elles, avantageusement déposées sur toute la surface du matériau diélectrique avant le dépôt du cuivre. Des 11 exemples de modes de dépôt de la deuxième couche de diffusion seront décrits dans la suite de la description. Le procédé selon la présente invention a pour objet d'assembler ces deux éléments I, II, de sorte que les plots 6 du premier élément I soient au moins en partie en contact avec les plots 106 du deuxième élément II, ce qui assure une conduction électrique satisfaisante entre les deux éléments I, II. Le procédé selon la présente invention comporte : - au moins une étape A) de polissage des surfaces à mettre en contact de sorte que la surface de la deuxième barrière de diffusion - une étape B) de formation d'une barrière de diffusion sur la surface libre des plots de cuivre, - une étape C) de mise en contact des surfaces induisant un collage direct hydrophile des deux éléments par lesdites surfaces. Cette étape peut avantageusement avoir lieu à température ambiante et à pression atmosphérique. L'étape A) comprenant : a) une étape de polissage des éléments I, II de sorte à libérer des surfaces munies de plots 6, 106, et de sorte que les surfaces des deux éléments présentent au niveau des portions mises en contact une rugosité et une hydrophilie permettant un collage direct au niveau de ces zones en contact dès leur mise en contact. De préférence, la rugosité est inférieure à 1 nm RMS, de manière encore préférée inférieure ou 12 égale à 0,5 nm RMS. Cette étape permet éventuellement de libérer également des surfaces formées de matériau diélectrique 4, b) de préférence une étape de nettoyage des dites surfaces afin de supprimer la présence de particules dues au polissage. A la fin de cette étape, les faces présentent un caractère hydrophile. Avantageusement une étape de réactivation d'au moins les portions de matériau diélectrique peut être prévue avant l'étape de mise en contact de sorte que les surfaces présentent un caractère hydrophile. Nous allons maintenant décrire en détail le procédé de collage selon la présente invention permettant d'obtenir l'assemblage de la figure 1D. Les deux éléments I et II sont réalisés suivant les mêmes étapes. Sur un substrat 2 comportant en surface une couche diélectrique 4, on grave localement la couche diélectrique 4 sur une partie de son épaisseur aux endroits 14 destinés à recevoir les plots de cuivre 6. Une couche 8 formant barrière de diffusion est ensuite déposée de façon conforme. Cette couche peut avoir une large gamme d'épaisseur (typiquement de 5 nm à 100 nm). Sur la figure 1A, on peut voir un élément I' après dépôt sur cet empilement d'une couche de cuivre 12 pour réaliser les plots 6. La couche de cuivre 12 est déposée sur la première couche 8 formant barrière de diffusion. Lors d'une étape suivante représentée sur la figure 1B, on effectue un polissage de la couche de 13 cuivre 12 jusqu'à mettre à nu le matériau diélectrique 4 hors des zones gravées 14. Ce polissage a lieu en deux étapes représentées sur les figures 2A et 2B. Une première étape consiste à polir la couche de cuivre 12 jusqu'à découvrir la première barrière de diffusion (figure 2A), puis dans une étape suivante à polir la première couche de diffusion 8 jusqu'à découvrir le matériau diélectrique 4 (figure 2B), le polissage de cette étape est avantageusement tel que la surface du matériau diélectrique 4 et celle du cuivre soit sensiblement au même niveau. Un écart de quelques nanomètres, typiquement 5 nm, qui est fonction de la taille et de la densité des plots de cuivre peut être admis et rester compatible avec le collage direct. La surface des plots peut donc soit être en retrait de la surface du matériau diélectrique, soit être en saillie de la surface du matériau diélectrique. Avantageusement, le polissage est tel également que la rugosité de la surface du matériau diélectrique 4 et du cuivre est inférieure à 1 nm RMS ("Root Mean Square value" en anglais), avantageusement inférieur" à 0,5 nm RMS. L'étape de polissage permettant de passer de la structure de la figure 1A à la structure de la figure 2B est par exemple, basé sur un polissage mécano-chimique ou CMP (« Chemical Mechanical Polishing » en anglais). Lors d'une première étape de polissage a1) on aplanit la couche de cuivre 12 pour éliminer les reliefs obtenus après dépôt de la couche de cuivre 12 14 dus notamment aux zones gravées 1 4et ainsi obtenir une couche 12 sensiblement plane. Pour cela, on effectue un polissage mécano-chimique avec un produit chimique aplanissant. Un produit chimique ou slurry est dit « aplanissant », lorsqu'il permet de réduire les marches présentes après dépôt de matière sur une structure. On appelle "slurry", des particules en suspension dans une solution chimique acide ou basique. Ensuite, lors d'une étape a2) on effectue un polissage destiné à retirer la couche de cuivre située sur la première barrière de diffusion 8 en dehors des zones gravées 14 et ainsi mettre à nu cette première barrière de diffusion 8 dans ces zones. Pour cela, on effectue un polissage mécano-chimique avec un slurry non aplanissant et sélectif sur la barrière de diffusion, i.e. qu'il attaque le cuivre et n'attaque pas la barrière de diffusion. Les surfaces libres des plots en cuivre ont alors un profil en cuvette 18, appelé également "dishing". Par exemple, la profondeur de ces cuvettes est de l'ordre de 20 nm. La profondeur des cuvettes peut être contrôlée par les paramètres de polissage, par exemple par la pression, le temps de polissage et le choix du ou des slurries utilisés. Lors d'une étape suivante a3), on réalise le retrait de la barrière de diffusion et éventuellement d'une partie du matériau diélectrique. Nous allons maintenant décrire plus en détail les moyens qui peuvent être mis en oeuvre pour effectuer le polissage mécano-chimique pour la réalisation de la présente invention. 15 La surface de l'élément I' à polir est frottée sur un tissu appelé "pad" composé de polyuréthane poreux viscoélastique et dont les propriétés (dureté, compressibilité, forme et dimension des pores ainsi que des motifs...) dépendent de la nature du matériau à polir. Le ou les matériaux à la surface de l'élément 2 est (sont) arraché(s) par réaction chimique et action mécanique à l'aide du tissu et/ou d'une solution contenant des particules appelée "slurry" (particules en suspension dans une solution chimique acide ou basique). Ces slurries peuvent être composés de particules de tailles nanométriques dans une solution liquide (solution colloïdale, micelles, Langmuir-Blodget, etc.). Le polissage est obtenu par la combinaison de plusieurs actions : - une action mécanique obtenue par le frottement du tissu et/ou des particules du slurry sur la surface. La vitesse d'enlèvement du matériau a été modélisée par Preston selon l'équation suivante : RR = Kp xP x V [1] avec : RR (Removal Rate) : taux d'enlèvement en un point donné (en nm/min), Kp = Constante de Preston prenant en compte les caractéristiques du matériau, du tissu, du type d'abrasif, de la température... P = Pression appliquée (en Newton), V = Vitesse linéaire d'un point de la plaque par rapport au tissu (en m/s), 16 - une action chimique ; lors du polissage, on souhaite à la fois polir du cuivre et le matériau diélectrique. Les slurries sont donc adaptés pour avoir une action chimique sur le cuivre et sur le matériau diélectrique. Concernant le cuivre, l'action chimique provient généralement d'une attaque par un acide et/ou d'un oxydant permettant de réagir avec la surface à polir. Généralement, un slurry est constitué par la présence d'agent chimique d'attaque des métaux, d'un oxydant (généralement H2O2), d'un agent stabilisateur du pH ajouté à la solution acide ou basique du slurry et d'un inhibiteur de corrosion. La solution chimique va passiver (K1) le matériau en formant à sa surface un oxyde métallique qui sera enlevé mécaniquement (K2) par le tissu et par les éventuelles particules du slurry. La solution chimique va alors formée du CuOX . Cu+OX )CU{O)e k2 )CUOX Cette réaction chimique facilite et accélère le mécanisme de polissage. D'autres réactions chimiques peuvent être engendrées par la formation de cations métalliques cuivre/cuivre+ ou cuivre/Cuz+ solubles et retirés de la surface à polir par le tissu et ou les particules du slurry. Pour le matériau diélectrique, les slurries utilisés généralement sont des solutions aqueuses. L'eau a un intérêt pour le polissage de diélectrique, par exemple d'un oxyde de silicium. Deux réactions chimiques interviennent. 17 Tout d'abord, l'eau pénètre sous l'effet de la pression et casse certaines liaisons Si - 0 de l'oxyde de silicium pour former une surface hydratée. La séparation des liaisons (Si-O-Si) est contrôlée par la diffusion de l'eau dans la silice. Le polissage se réalise lorsque la réaction d'hydratation réversible (polymérisation) suivante : (SiO2) x + 2H2O (SiO2) X_1 + Si(OH)4 peut se produire dans le sens inverse, c'est-à-dire dans de le sens de l'hydratation (dépolymérisation), comme cela est décrit notamment dans l'ouvrage "Handbook of Semiconductor Interconnection Technology" par GC Schwarz. Le mouvement du tissu par rapport à la plaque de silicium permet alors d'arracher les particules de slurry de la surface emportant ainsi des atomes du matériau superficiel. Afin d'effectuer une attaque chimique à la fois du cuivre et du matériau diélectrique, on peut utiliser une solution aqueuse obtenue par solubilisation dans de l'eau désionisée : - d'un ou deux agents complexant ou d'attaque chimique des métaux et des éventuels composés métalliques (glycine, NH3, EDTA, etc.) qui permet d'augmenter la vitesse de polissage du cuivre, - d'un inhibiteur de corrosion du cuivre (benzotriazole BTA, triazole TA...), agent passivant le film de cuivre réduit la vitesse de polissage spécifiquement dans les zones basses à aplanir. Souvent deux inhibiteurs sont utilisés, 18 - d'un surfactant pour stabiliser le pH, améliorer la sélectivité de polissage du cuivre vis-à-vis des autres matériaux utilisés.... - d'un agent oxydant (H2O2r KIO3, hydroxylamine, etc....) qui suivant le pH et/ou sa concentration peut former soit une passivation du cuivre par un oxyde ou hydroxyde de cuivre insoluble, soit une corrosion par un cation métallique soluble dans la solution aqueuse, - de particules colloïdales anionique ou cationique, présentant un pH compris entre 1 et 12 sont avantageusement ajoutées pour obtenir une suspension stable de particules. Les particules peuvent être pures comme la silice, du carbone, l'oxyde de cérium, l'alumine ou des polymères. Les tailles des particules élémentaires seront déterminées par la méthode de mise en solution choisie. Elles pourront varier de 3nm à 300nm. Le pourcentage massique de particules dans la solution aqueuse pourra être compris entre quelques ppm et 50 %. A titre d'exemple, les solutions aqueuses suivantes peuvent être utilisées : - pour l'étape a1), on peut utiliser le slurry EPL2361 vendu par la société CMC (Cabot Mircoelectronic Corporation), ou CoppeReady®CU3900 de DANM (Dupont Air Product Nanomaterials L.L.C), - pour l'étape a2), on peut utiliser le slurry DP510 de DANM ou RL3000 de Rohm & Haas, ou HS-C930-3 de Hitachi ou C7092 de CMC, - pour l'étape a3), on peut utiliser le slurry CuS-1351 de Rohm & Haas, ou B8500 de CMC, ou 19 DP6545 de DANM, ou T815 de Hitachi, ou FCB-837 de Fujimi corporation. Les caractéristiques des tissus de polissage utilisés dépendent notamment des dimensions des cavités creusées dans un matériau isolant et remplies de cuivre avec ou sans barrière de diffusion ou couche d'adhésion. A titre d'exemple, pour des cavités d'une largeur supérieure à 10 }gym, on choisit des tissus dits d'aplanissements en polyuréthane avec une dureté classée en « shore D » de 50 à 70, d'une densité de 60 à 90 mg/cm3, et d'une compressibilité inférieure à 4 %, par exemple le IC1000 de la société Rohm & Haas, ou le D100 de la société CMC. Pour des cavités inférieures à 10 }gym, on peut choisir par exemple des tissus dits médiums, avec une dureté classée en « shore A » de 50 à 70, d'une densité de 20 à 40 mg/cm3, et d'une compressibilité entre 10 et 25 %. Pour cette application, par exemple le Suba IV de la société Rohm & Haas. Pour des cavités de l'ordre du micromètre, certains matériaux ductiles risquant d'être rayés par les particules, des tissus de polissage dits de finitions sont préférés, avec une dureté classée en « shore A » de 50 à 80, d'une densité de 30 %, par exemple le POLITEX® de la société Rohm & Haas, ou des tissus de la marque Fujibo®. Les éléments sont par exemple traités sur des polisseuses classiques par exemples de types Mirra 20 ou Reflexion de Applied Materials USA, Megapol M550 de Alpsitec France ou FREX de Ebara Japon. Les paramètres de polissage sont la pression d'appui exercée sur le substrat comprise entre 0,02 daN/cm2 à 1 daN/cm2, la vitesse d'un point du substrat par rapport à un point du tissu est comprise entre 0,1 m/s à 3 m/s, le débit de la solution aqueuse entre 5 et 300m1 pour des substrats variant de 1 à 450 mm, la température étant comprise entre 2 et 70°C. Préférentiellement les conditions pour les applications précitées sont de 0,1 daN/cm2, avec une vitesse de 1 m/s, un débit de solution aqueuse de 150m1 pour des substrats de 200mm à une température de 52°C. Après l'étape de polissage mécano-chimique, une étape de nettoyage est en général prévue par exemple par brossage des plaques sous chimie neutre (i.e. en présence d'eau) ou alcaline, pour notamment éliminer les résidus de polissage. Lors d'une étape suivante représentée sur la figure 1C, on effectue le dépôt de la deuxième barrière de diffusion 10 sur les plots de cuivre 6. L'épaisseur de la deuxième barrière de diffusion 10 peut être sensiblement égale à la profondeur des cuvettes formées à la surface des plots 6. Une différence de quelques nanomètres, typiquement 5 nm, en retrait ou en protubérance entre la surface de la deuxième barrière de diffusion 10 et le reste de la surface à assembler peut être admissible et rester compatible avec l'étape de collage direct subséquent. Sur la figure 1C, la surface libre de la deuxième 21 barrière de diffusion 10 affleure la surface libre de la couche en matériau diélectrique 4. Sur les figures 3A à 3D, on peut voir représenté schématiquement un exemple de procédé de réalisation de la deuxième barrière de diffusion 10. Lors d'une première étape (figure 3A), on effectue un nettoyage de la surface de l'élément de la figure 2B et un retrait de l'oxyde natif de cuivre au moyen d'une solution de rinçage. On peut effectuer ensuite un séchage, par exemple sous flux d'azote. Lors d'une étape suivante, on vaporise une solution contenant un catalyseur, par exemple du palladium ou du bore, à la surface de l'élément (figure 3B). Ce catalyseur réagit avec le cuivre. On peut effectuer ensuite un rinçage pour retirer l'excès de catalyseur n'ayant pas réagi. Le catalyseur ayant réagi forme des îlots 16 sur les plots de cuivre 6. Lors d'une étape suivante, on fait croître la barrière de diffusion sur les plots 6, les îlots 16 servant de catalyseur pour ce dépôt. Il s'agit par exemple d'une croissance auto-catalytique représentée sur la figure 3C. L'épaisseur de la deuxième barrière de diffusion 10 est contrôlée par le temps. Par exemple, la croissance est réalisée par électrolyse en solution. Le matériau de la deuxième barrière de diffusion est par exemple l'alliage CoWP. L'arrêt de la croissance de la deuxième barrière de diffusion 10 est obtenu par exemple par rinçage suivi d'un séchage. 22 En variante, on peut utiliser une solution auto-activée, i.e. contenant le catalyseur en solution, l'étape de dépôt du catalyseur n'est alors dans ce cas pas nécessaire. Le matériau de la deuxième barrière de diffusion peut être dans ce cas par exemple l'alliage CoWB ou CoWPB si la solution utilisée est du DMAB (Dimethylaminoborane). La deuxième barrière de diffusion 10 est avantageusement réalisée en alliages ternaires à base de cobalt ou de nickel. Ces alliages présentent offrent des propriétés de barrières contre la diffusion du cuivre. En outre, ils présentent les avantages d'avoir une croissance localisée et sélective sur les lignes de cuivre indépendamment de la microstructure de cuivre et de sa cristallinité, de présenter une meilleure adhésion avec le cuivre qu'une barrière diélectrique, d'être conducteur et d'améliorer les performances de fiabilité. Par exemple, le matériau pour la deuxième barrière de diffusion peut être choisi parmi la liste suivante : CoWB, CoWP, NiP, NiWB, NiW, NiB, NiReP, NiMoP, NiWP, CoWPB, CoWBO, CoMoPO... Le procédé de dépôt de ces matériaux est similaire à celui décrit précédemment. De préférence, on choisit des matériaux offrant une faible résistivité, par exemple inférieure à 1 ohm.cm, et/ou une température de dépôt relativement basse, typiquement inférieure à 400°C, voire 200°C, et/ou une grande stabilité en température. De préférence, il s'agit de CoWP qui peut être déposé à 23 100°C. Celui-ci reste stable jusque 400°C et présente une résistivité inférieure à 40 pohm.cm. Le dépôt de la barrière de diffusion 10 sur le cuivre ne provoque pas d'augmentation de la rugosité de la surface. Par conséquent, la surface libre de la deuxième barrière de diffusion présente une rugosité inférieure à 1 nm RMS. Lorsque les deux éléments sont prêts, on effectue si cela se révèle nécessaire une réactivation des surfaces à mettre en contact, en particulier les surfaces des couches de matériau diélectrique pour les rendre compatibles pour le collage direct, i.e. pour rendre les surfaces hydrophiles. Dans la présente demande, une surface est considérée comme hydrophile si l'angle de contact est compris entre 0° et 20°, de préférence celui-ci est le plus faible possible. La réactivation peut être obtenue par plasma, par exemple plasma He/H2 ou N2/H2 ou O2/H2. La réactivation plasma présente l'avantage de ne pas modifier la rugosité des surfaces réactivées. A titre d'exemple, le traitement plasma peut être réalisé au moyen de l'appareil Endura 5500B® par exemple dans les conditions suivantes : pendant 60 s sous une puissance de 450 W, sous une pression de 80 mTorr à température ambiante avec le gaz He/H2 En variante, on peut envisager une réactivation chimique avec par exemple une chimie HF ou H2SO4 suivi d'une étape de nettoyage. 24 Les deux surfaces sont ensuite mises face à face (figure 1D), les plots de cuivre 6 recouverts de la deuxième barrière de diffusion sont sensiblement mis en regard avec les plots de cuivre 106 recouverts de la deuxième barrière de diffusion 110 et les surfaces sont mises en contact. Comme expliqué précédemment, les plots de cuivre peuvent être légèrement en saillie ou en retrait de cette surface, typiquement de l'ordre de 5 nm. Les zones venant au contact adhérent alors par collage direct hydrophile, ce collage direct peut être obtenu à température ambiante et à pression atmosphérique. Le collage peut avoir lieu suivant les cas, soit entre la surface de matériaux diélectriques, soit entre les plots de cuivres, soit entre la surface de matériaux diélectriques et entre les plots de cuivres. Si les plots de cuivre ne sont pas en contact lors du la mise en contact des surfaces, un traitement thermique pourra être réalisé pour établir le contact et le collage direct par dilatation du cuivre, assurant ainsi une bonne conduction électrique entre les zones de cuivre en regard. Un traitement thermique peut être effectué dans tous les cas pour améliorer la résistance mécanique de l'assemblage. Dans le cas où il existe un désalignement des plots de cuivre, la diffusion du cuivre dans le matériau diélectrique est empêchée par les deuxièmes barrières de diffusion 10, 110. L'absence de diffusion du cuivre des plots 6, 106 vers la couche de matériau diélectrique 104, 4 de l'autre élément II, I 25 respectivement est symbolisée par les flèches barrées 20. On peut prévoir d'initier le collage en appliquant une pression ponctuelle sur le bord de l'un des deux éléments end direction de la zone de collage. Le procédé de collage selon la présente invention permet de manière très simple de réaliser l'assemblage d'éléments comportant des plots en cuivre en évitant la diffusion du cuivre dans le matériau diélectrique. En outre, il évite de devoir recourir à des équipements lourds pour appliquer une pression et/ou le vide et/ou une température élevée. Ce procédé est particulièrement adapté à la réalisation de dispositif microélectroniques, puisqu'il ne met pas en oeuvre des températures élevées. Il est bien entendu cependant qu'il ne se limite pas à une telle application, et que le procédé selon l'invention peut mettre en oeuvre lors des recuits des températures supérieures à 400°C dans d'autres domaines d'application, la température de 400°C étant la température maximale communément admise pour des procédés en face arrière de la microélectronique impliquant notamment des interconnexions via des lignes de cuivre.25 REVENDICATIONS1. Procédé d'assemblage par collage direct d'un premier(I) et d'un deuxième (II) élément munis chacun d'une surface comportant des portions de cuivre (6, 106) séparées par au moins un matériau diélectrique (4, 104), ledit procédé comportant : A) au moins une étape de polissage desdites surfaces des premier et deuxième éléments de sorte que les surfaces à assembler soient compatibles avec un assemblage par collage, en termes de rugosité et d'hydrophilie, B) une étape de formation d'une deuxième barrière de diffusion (10, 110) sélectivement sur les portions de cuivre (6, 106) des premier et deuxième éléments de sorte que la surface de la deuxième barrière de diffusion des premier et deuxième éléments affleure ladite surface avec un écart inférieur à 5 nanomètres et, C) une étape de mise en contact des deux surfaces de sorte que les portions de cuivre (6, 106) d'une surface recouvrent au moins en partie les portions de cuivre (106, 6) de l'autre surface formant des zones de recouvrement, et de sorte qu'un collage direct soit obtenu entre les surfaces. 2. Procédé d'assemblage par collage direct selon la revendication 1, dans lequel ladite étape A) comporte : a) au moins une étape de polissage des surfaces de sorte à obtenir une rugosité inférieure à 1 nm RMS, et des surfaces hydrophiles, b) au moins une étape de nettoyage des dites surfaces afin de supprimer la présence de particules dues au polissage et la majeure partie des inhibiteurs de corrosion. 3. Procédé d'assemblage par collage direct selon la revendication 1 ou 2, dans lequel l'étape C) comprend préalablement à la mise en contact des surfaces, une étape de réactivation des surfaces de sorte qu'elles présentent un caractère hydrophile. 4. Procédé d'assemblage par de collage direct selon l'une des revendications 1 ou 3, dans lequel la mise en contact de l'étape C) a lieu à température ambiante et à pression atmosphérique. 5. Procédé d'assemblage par de collage direct selon la revendication 4, dans lequel le collage direct de l'étape C) entre les portions de cuivre au niveau des zones de recouvrement a lieu à température ambiante et à pression atmosphérique. 25 6. Procédé d'assemblage par collage direct selon l'une des revendications 1 à 4, dans lequel le collage direct au niveau des zones de recouvrement entre les portions de cuivre est obtenu après 30 traitement thermique. 20 28 7. Procédé d'assemblage par collage direct selon l'une des revendications 1 à 6 en combinaison avec la revendication 3, dans lequel la réactivation des surfaces est obtenue par plasma, par exemple plasma He/H2 ou N2/H2 ou O2/H2. 8. Procédé d'assemblage par collage direct selon l'une des revendications 1 à 7, dans lequel l'étape B) comporte les étapes : b1) nettoyage des surfaces des éléments et un retrait de l'oxyde natif de cuivre, b2) dépôt d'un catalyseur sur la surfaces, par exemple du palladium, réagissant avec le cuivre, b3) croissance électrolytique de la deuxième barrière de diffusion (10, 110) sur une épaisseur donnée. 9. Procédé d'assemblage par collage direct selon l'une des revendications 1 à 8, dans lequel le matériau de la deuxième barrière de diffusion (10, 110) est un alliage ternaire à base de cobalt. 10. Procédé d'assemblage par collage direct selon l'une des revendications 1 à 7, dans lequel l'étape B) comporte les étapes : b1') nettoyage des surfaces des éléments et un retrait de l'oxyde natif de cuivre, b2') croissance de ladite deuxième barrière de diffusion (10, 110) sur les portions de cuivre (6, 106) au moyen d'une solution auto-activée. 29 11. Procédé d'assemblage par collage direct selon l'une des revendications 1 à 10, les éléments (I') comportant un substrat (2), une couche de matériau diélectrique (4) déposée sur le substrat (2), ladite couche en matériau diélectrique (4) étant munie de gravures, une couche de cuivre (12) recouvrant la couche en matériau diélectrique (4) et remplissant les gravures de la couche en matériau diélectrique (4), dans lequel l'étape A) comporte les sous étapes suivantes . a1) polissage mécano-chimique de la couche de cuivre (12) de chaque élément avec une solution chimique aplanissante jusqu'à obtention d'une surface de cuivre sensiblement plane, a2) polissage mécano-chimique de la couche de cuivre restante avec une solution chimique non aplanissante sélective jusqu'à retrait total du cuivre sur la couche en matériau diélectrique (4) en dehors de gravures. 12. Procédé d'assemblage par collage direct selon la revendication 11, dans lequel les éléments comportent une première barrière de diffusion (8) entre la couche en matériau diélectrique (4) et la couche de cuivre (12), lors de l'étape a2), le polissage de la couche de cuivre (12) a lieu jusqu'à sa disparition sur la première barrière de diffusion (8) en dehors des gravures. 13. Procédé d'assemblage par collage direct selon l'une des revendications 1 à 12, le cuivre (6) 30 étant en retrait de la surface du matériau diélectrique (4). 14. Procédé d'assemblage par collage direct selon la revendication 13 en combinaison avec l'une des revendication 8, 9 ou 10, la croissance de la deuxième barrière de diffusion (10) est stoppée lorsque son épaisseur est au plus égale à la distance entre la surface de la couche en matériau diélectrique (4) et la surface de cuivre en retrait.